ЦЕМЕНТСОДЕРЖАЩИЙ СОСТАВ (ВАРИАНТЫ) И СПОСОБ ЕГО ИСПОЛЬЗОВАНИЯ

1. Система из двух компонентов, смешиваемых друг с другом с образованием способного к схватыванию цементирующего состава, в которой первый компонент содержит:
(а) портландцемент;
(б) сульфат кальция;
(в) воду при весовом отношении количества воды к количеству твердых портландцемента и сульфата кальция от 0,5:1 до 5:1; а
второй компонент содержит:
(г) водорастворимый силикат;
(д) воду при весовом отношении количества воды к количеству твердого силиката от 1,5:1 до 25:1.
2. Система по п.1, в которой первый компонент содержит портландцемент в количестве от, по меньшей мере, около 6 вес.% относительно веса способного к схватыванию состава, образованного смешиванием первого и второго компонентов.
3. Система по п.1, в которой первый компонент содержит сульфат кальция в количестве от, по меньшей мере, около 0,5 вес.% относительно веса способного к схватыванию состава, образованного смешиванием первого и второго компонентов.
4. Система по п.1, в которой второй компонент содержит водорастворимый силикат в количестве от, по меньшей мере, около 2 вес.% относительно веса способного к схватыванию состава, образованного смешиванием первого и второго компонентов.
5. Система по п.1, в которой первый и/или второй компонент содержит суспендирующий агент, предотвращающий осаждение твердого материала.
6. Система по п.1, в которой первый и/или второй компонент содержит замедлитель реакции гидратации цемента.
7. Система по п.1, в которой первый и/или второй компонент содержит гелеобразующий агент, способствующий обеспечению начальной жесткости.
8. Система по п.1, в которой первый компонент содержит дополнительный неглиноземистый цемент.
9. Система по п.8, в которой количество дополнительного неглиноземистого цемента составляет от, приблизительно, 2 вес.% относительно веса способного к схватыванию состава, образованного смешиванием первого и второго компонентов.
10. Система по п.1, в которой способный к схватыванию состав, образованный соединением первого и второго компонентов, характеризуется минимальным содержанием твердого материала, по меньшей мере, около 10% веса способного к схватыванию состава.
11. Система по п.1, в которой способный к схватыванию состав, образованный соединением первого и второго компонентов, характеризуется весовым отношением количества воды к количеству твердого материала, по меньшей мере, около 1,2:1.
12. Система по п.1, в которой первый и/или второй компонент содержит пенообразователь.
13. Система по п.12, в которой первый и/или второй компонент содержит стабилизатор пены.
14. Способный к схватыванию состав, сохраняющий текучесть в течение времени, достаточного для его использования в гибком резервуаре для создания опоры в шахте, содержащий:
(1) портландцемент;
(2) сульфат кальция;
(3) водорастворимый силикат;
(4) воду в таком количестве, чтобы весовое отношение количества воды к количеству твердого материала составляло, по меньшей мере, около 1,2:1.
15. Способный к схватыванию состав по п.14, который образован путем соединения портландцемента и сульфата кальция с водой при весовом отношении количества воды к количеству твердых портландцемента и сульфата кальция от около 0,5:1 до 5:1, а соединение водорастворимого силиката с водой при весовом отношении количества воды к количеству твердого силиката от около 1,5:1 до 25:1.
16. Способный к схватыванию состав по п.14, который вспенен.
17. Способ производства способного к схватыванию цементирующего состава, текучего в течение времени, достаточного для его использования в гибком резервуаре для создания опоры в шахте, включающий стадии, на которых:
обеспечивают первый компонент, содержащий портландцемент, сульфат кальция и воду при весовом отношении количества воды к количеству твердых портландцемента и сульфата кальция от 0,5:1 до 5:1, и второй компонент, содержащий водорастворимый силикат и воду при весовом отношении количества воды к количеству твердого силиката от около 1,5:1 до 25:1, и
смешивают первый и второй компоненты системы с образованием способного к схватыванию состава, в котором весовое отношение количества воды к количеству твердого материала составляет, по меньшей мере, около 1,2:1.
18. Способ по п.17, включающий стадию насыщения воздухом первого и/или второго компонента, осуществляемую перед стадией смешивания первого и второго компонентов.
19. Способ создания опоры в шахте, включающий обеспечение первого компонента из портландцемента и сульфата кальция и воды при весовом отношении количества воды к количеству твердых портландцемента и сульфата кальция от 0,5:1 до 5:1 и второй компонент из водорастворимого силиката и воды при весовом отношении количества воды к количеству твердого силиката от около 1,5:1 до 25:1 в точке их использования в шахте, смешивание этих компонентов с образованием способного к схватыванию состава и применение способного к схватыванию состава для обеспечения опоры в шахте.